(57)【要約】【課題】  導電性、機械的特性、及び耐熱性が良好な導電用アルミニウム合金及び導電用アルミニウム合金線並びにその製造方法を提供するものである。【解決手段】  本発明に係る導電用アルミニウム合金は、  Ｃｕ，Ｍｇから選択される少なくとも１種の元素を0.3〜10.0重量％、  Ｚｒを0.01〜1.0重量％及び／又はＳｉを0.02〜2.0重量％の割合で含有し、  残部が主成分であるＡｌと不可避不純物、で構成されるものである。【選択図】  なし【特許請求の範囲】
【請求項１】
Ｃｕ，Ｍｇから選択される少なくとも１種の元素を0.3〜10.0重量％、
Ｚｒを0.01〜1.0重量％及び／又はＳｉを0.02〜2.0重量％の割合で含有し、
残部が主成分であるＡｌと不可避不純物、
で構成されることを特徴とする導電用アルミニウム合金。
【請求項２】
Ｃｕを0.3〜10.0重量％、
Ｚｒを0.01〜1.0重量％及び／又はＳｉを0.02〜2.0重量％の割合で含有し、
残部が主成分であるＡｌと不可避不純物、
で構成されることを特徴とする導電用アルミニウム合金。
【請求項３】
ＣｕとＭｇを合計0.3〜10.0重量％、
Ｚｒを0.01〜1.0重量％及び／又はＳｉを0.02〜2.0重量％の割合で含有し、
残部が主成分であるＡｌと不可避不純物、
で構成されることを特徴とする導電用アルミニウム合金。
【請求項４】
Al-Cu系合金で、かつ、Ｚｒ及び／又はＳｉを含むアルミニウム合金で構成され、引張強さが260〜340MPa、導電率が53〜62％IACSであることを特徴とする導電用アルミニウム合金線。
【請求項５】
Al-Mg系合金で、かつ、Ｚｒ及び／又はＳｉを含むアルミニウム合金で構成され、引張強さが250〜310MPa、導電率が53〜62％IACSであることを特徴とする導電用アルミニウム合金線。
【請求項６】
Al-Cu-Mg系合金で、かつ、Ｚｒ及び／又はＳｉを含むアルミニウム合金で構成され、引張強さが250〜340MPa、導電率が53〜62％IACSであることを特徴とする導電用アルミニウム合金線。
【請求項７】
Ａｌ以外の構成元素が、アルミニウム合金のマトリックス中に固溶分散された請求項４から６いずれかに記載の導電用アルミニウム合金線。
【請求項８】
純度が99.95％以上の純アルミニウム、Ｃｕ，Ｍｇから選択される少なくとも１種の元素、Ｚｒ及び／又はＳｉを溶解し、
Ａｌが主成分であり、
Ｃｕ，Ｍｇから選択される少なくとも１種の元素を0.3〜10.0重量％、
Ｚｒを0.01〜1.0重量％及び／又はＳｉを0.02〜2.0重量％、
の割合で含む合金溶湯を溶解製造するステップ、
その合金溶湯を用いてアルミニウム合金鋳造体を鋳造するステップ、
そのアルミニウム合金鋳造体に伸線加工を施して線材を形成するステップ、
を含むことを特徴とする導電用アルミニウム合金線の製造方法。
【請求項９】
上記伸線加工が、減面加工工程と熱処理工程を含み、引張強さが250MPa以上となるように減面率及び熱処理条件を調整する請求項８記載の導電用アルミニウム合金線の製造方法。
【請求項１０】
純度が99.95％以上の純アルミニウム、Ｃｕ、Ｚｒ及び／又はＳｉを溶解し、
Ａｌが主成分であり、
Ｃｕを0.3〜10.0重量％、
Ｚｒを0.01〜1.0重量％及び／又はＳｉを0.02〜2.0重量％、
の割合で含む合金溶湯を溶解製造するステップ、
その合金溶湯を用いてアルミニウム合金鋳造体を鋳造するステップ、
そのアルミニウム合金鋳造体に伸線加工を施して線材を形成するステップ、
を含むことを特徴とする導電用アルミニウム合金線の製造方法。
【請求項１１】
上記伸線加工が、減面加工工程と熱処理工程を含み、引張強さが260〜340MPaとなるように減面率及び熱処理条件を調整する請求項１０記載の導電用アルミニウム合金線の製造方法。
【請求項１２】
純度が99.95％以上の純アルミニウム、Ｃｕ、Ｍｇ、Ｚｒ及び／又はＳｉを溶解し、
Ａｌが主成分であり、
ＣｕとＭｇを合計0.3〜10.0重量％、
Ｚｒを0.01〜1.0重量％及び／又はＳｉを0.02〜2.0重量％、
の割合で含む合金溶湯を溶解製造するステップ、
その合金溶湯を用いてアルミニウム合金鋳造体を鋳造するステップ、
そのアルミニウム合金鋳造体に伸線加工を施して線材を形成するステップ、
を含むことを特徴とする導電用アルミニウム合金線の製造方法。
【請求項１３】
上記伸線加工が、減面加工工程と熱処理工程を含み、引張強さが250〜340MPaとなるように減面率及び熱処理条件を調整する請求項１２記載の導電用アルミニウム合金線の製造方法。
【発明の詳細な説明】
【技術分野】
【０００１】
本発明は、導電用アルミニウム合金に係り、特に、配線材に好適な導電用アルミニウム合金に関するものである。
【背景技術】
【０００２】
従来、配線材（例えば、電線や、電磁石又はモータ用のコイルワイヤ）の構成材として、機械的強度及び導電性の観点からＣｕ又はＣｕ合金が用いられてきた。しかし、Ｃｕ又はＣｕ合金で構成される銅線は、引張強さ及び導電率は高いものの、密度が高いことから単位長さ当たりの重量が大きい。よって、銅線をケーブル導体として用いた装置においては、装置の重量が増大してしまうという問題があった。このため、銅線の配線材は、絶えず小型、軽量化が進む携帯電話などの携帯用機器や医療用機器に対する実装性が劣るという問題があった。
【０００３】
そこで、携帯用機器や医療用機器などの配線材のように、軽量性が要求される場合については、配線材のケーブル導体としてＡｌ又はＡｌ合金で構成されるアルミ線が用いられている。
【０００４】
アルミ線においては、構成元素及びその含有量を調整することで、様々な特性を有する導電用アルミニウム合金線が得られており、例えば、強度ならびに耐熱性に優れる高品質な導電用アルミニウム合金線がある（例えば、特許文献１，２参照）。
【０００５】
【特許文献１】特開平８−２７７４４７号公報
【特許文献２】特開平８−２４６１１５号公報
【発明の開示】
【発明が解決しようとする課題】
【０００６】
Ａｌの密度はＣｕの密度の約1/3であり、単位長さ当たりのアルミ線は銅線よりも軽量である。
【０００７】
しかしながら、アルミ線は引張強さが低いため、配線材として十分な機械的強度を満足するためには、アルミ導体の断面積を大きくする必要がある。その結果、配線材が実装される機器の全容積に占めるアルミ導体の割合が大きくなってしまい、機器の小型化を阻害してしまうという問題があった。逆に、配線材として十分な機械的強度を満足するようにアルミ線の引張強さを高めると、伸びが低下して可撓性が悪化してしまい、屈曲寿命の低下を招くという問題があった。
【０００８】
また、アルミ線は機械的強度が小さいため、断線を生じさせることなく極細線に加工することは難しく、アルミ導体を携帯電話や医療用機器などに使用される極細ケーブルに適用することは困難であった。
【０００９】
さらに、高温環境下においてアルミ線を用いると、アルミ線が軟化して、強度が不足するおそれがあった。このため、配線材布設部の環境温度が高温になる場合、例えば、自動車のエンジンやモータなどの近傍に、アルミ線を用いた配線材を適用すると、配線材の耐熱性はまだまだ十分とはいえなかった。
【００１０】
以上の事情を考慮して創案された本発明の目的は、導電性、機械的特性、及び耐熱性が良好な導電用アルミニウム合金及び導電用アルミニウム合金線並びにその製造方法を提供することにある。
【課題を解決するための手段】
【００１１】
上記目的を達成すべく本発明に係る導電用アルミニウム合金は、
Ｃｕ，Ｍｇから選択される少なくとも１種の元素を0.3〜10.0重量％、
Ｚｒを0.01〜1.0重量％及び／又はＳｉを0.02〜2.0重量％の割合で含有し、
残部が主成分であるＡｌと不可避不純物、
で構成されるものである。
【００１２】
また、本発明に係る導電用アルミニウム合金は、
Ｃｕを0.3〜10.0重量％、
Ｚｒを0.01〜1.0重量％及び／又はＳｉを0.02〜2.0重量％の割合で含有し、
残部が主成分であるＡｌと不可避不純物、
で構成されるものである。
【００１３】
さらに、本発明に係る導電用アルミニウム合金は、
ＣｕとＭｇを合計0.3〜10.0重量％、
Ｚｒを0.01〜1.0重量％及び／又はＳｉを0.02〜2.0重量％の割合で含有し、
残部が主成分であるＡｌと不可避不純物、
で構成されるものである。
【００１４】
一方、本発明に係る導電用アルミニウム合金線は、
Al-Cu系合金で、かつ、Ｚｒ及び／又はＳｉを含むアルミニウム合金で構成され、引張強さが260〜340MPa、導電率が53〜62％IACSのものである。
【００１５】
また、本発明に係る導電用アルミニウム合金線は、
Al-Mg系合金で、かつ、Ｚｒ及び／又はＳｉを含むアルミニウム合金で構成され、引張強さが250〜310MPa、導電率が53〜62％IACSのものである。
【００１６】
さらに、本発明に係る導電用アルミニウム合金線は、
Al-Cu-Mg系合金で、かつ、Ｚｒ及び／又はＳｉを含むアルミニウム合金で構成され、引張強さが250〜340MPa、導電率が53〜62％IACSのものである。
【００１７】
ここで、Ａｌ以外の構成元素は、アルミニウム合金のマトリックス中に固溶分散されている。
【００１８】
他方、本発明に係る導電用アルミニウム合金線の製造方法は、
純度が99.95％以上の純アルミニウム、Ｃｕ，Ｍｇから選択される少なくとも１種の元素、Ｚｒ及び／又はＳｉを溶解し、
Ａｌが主成分であり、
Ｃｕ，Ｍｇから選択される少なくとも１種の元素を0.3〜10.0重量％、
Ｚｒを0.01〜1.0重量％及び／又はＳｉを0.02〜2.0重量％、
の割合で含む合金溶湯を溶解製造するステップ、
その合金溶湯を用いてアルミニウム合金鋳造体を鋳造するステップ、
そのアルミニウム合金鋳造体に伸線加工を施して線材を形成するステップ、
を含むものである。
【００１９】
ここで、伸線加工は、減面加工工程と熱処理工程を含み、引張強さが250MPa以上となるように減面率及び熱処理条件を調整するものである。
【００２０】
また、本発明に係る導電用アルミニウム合金線の製造方法は、
純度が99.95％以上の純アルミニウム、Ｃｕ、Ｚｒ及び／又はＳｉを溶解し、
Ａｌが主成分であり、
Ｃｕを0.3〜10.0重量％、
Ｚｒを0.01〜1.0重量％及び／又はＳｉを0.02〜2.0重量％、
の割合で含む合金溶湯を溶解製造するステップ、
その合金溶湯を用いてアルミニウム合金鋳造体を鋳造するステップ、
そのアルミニウム合金鋳造体に伸線加工を施して線材を形成するステップ、
を含むものである。
【００２１】
ここで、伸線加工は、減面加工工程と熱処理工程を含み、引張強さが260〜340MPaとなるように減面率及び熱処理条件を調整するものである。
【００２２】
さらに、本発明に係る導電用アルミニウム合金線の製造方法は、
純度が99.95％以上の純アルミニウム、Ｃｕ、Ｍｇ、Ｚｒ及び／又はＳｉを溶解し、
Ａｌが主成分であり、
ＣｕとＭｇを合計0.3〜10.0重量％、
Ｚｒを0.01〜1.0重量％及び／又はＳｉを0.02〜2.0重量％、
の割合で含む合金溶湯を溶解製造するステップ、
その合金溶湯を用いてアルミニウム合金鋳造体を鋳造するステップ、
そのアルミニウム合金鋳造体に伸線加工を施して線材を形成するステップ、
を含むものである。
【００２３】
ここで、伸線加工は、減面加工工程と熱処理工程を含み、引張強さが250〜340MPaとなるように減面率及び熱処理条件を調整するものである。
【発明の効果】
【００２４】
本発明によれば、純アルミニウムと比較してほとんど遜色がない導電性を有し、純アルミニウムよりも高強度で十分な引張強さを有し、かつ、良好な耐熱性を有する導電用アルミニウム合金が得られるという優れた効果を発揮する。
【発明を実施するための最良の形態】
【００２５】
（第１の実施形態）
以下、本発明の好適一実施の形態を説明する。
【００２６】
本発明の好適一実施の形態に係る導電用アルミニウム合金は、Al-Cu-Zr（又はAl-Cu-Si）系合金で構成されるものである。
【００２７】
より具体的には、本実施の形態に係る導電用アルミニウム合金は、
Ｃｕを0.3〜10.0重量％、好ましくは0.5〜5.0重量％、より好ましくは2.0〜4.0重量％、
Ｚｒを0.01〜1.0重量％、好ましくは0.01〜0.5重量％、より好ましくは0.01〜0.1重量％（又はＳｉを0.02〜2.0重量％、好ましくは0.02〜1.0重量％、より好ましくは0.05〜0.5重量％）の割合で含有し、
残部が主成分であるＡｌと不可避不純物、
で構成されるものである。
【００２８】
最良の形態の導電用アルミニウム合金は、
Ｃｕを3.0重量％、
Ｚｒを0.02重量％、（又はＳｉを0.1重量％）の割合で含有し、
残部が主成分であるＡｌと不可避不純物、
で構成されるものである。
【００２９】
ここで、Ｃｕ含有量を0.3〜10.0重量％に規定したのは、Ｃｕ含有量が0.3重量％未満だと、引張強さの向上効果が十分に得られないためである。また、Ｃｕ含有量が10.0重量％を超えると、導電率が著しく低下すると共に、合金密度が高くなりすぎるためである。
【００３０】
Ｚｒ含有量を0.01〜1.0重量％（又はＳｉ含有量を0.02〜2.0重量％）に規定したのは、Ｚｒ含有量が0.01重量％（又はＳｉ含有量が0.02重量％）未満だと、引張強さ及び耐熱性の向上効果が十分に得られないためである。また、Ｚｒ含有量が1.0重量％（又はＳｉ含有量が2.0重量％）を超えると、導電率が著しく低下するためである。ＺｒはＳｉよりも耐熱性の向上効果が高く、Ｚｒ含有量が微量であっても耐熱性は著しく向上する。また、Ｚｒは、Ｓｉよりも少ない量（含有量）、例えば、Ｓｉ含有量の約1/5の量であっても、同等の引張強さを得ることができる。よって、Ａｌ、Ｃｕに添加する第３元素としては、Ｚｒが好ましい。
【００３１】
次に、本実施の形態に係る導電用アルミニウム合金を用いた導電用アルミニウム合金線及びその製造方法を説明する。
【００３２】
本実施の形態に係る導電用アルミニウム合金線は、Al-Cu-Zr（又はAl-Cu-Si）系合金、好ましくはAl-0.3〜10.0重量％Cu-0.01〜1.0重量％Zr（又はAl-0.3〜10.0重量％Cu-0.02〜2.0重量％Si）系合金で構成され、引張強さが260〜340MPa、好ましくは270〜330MPa、導電率が53〜62％IACS、好ましくは53〜58％IACSのものである。
【００３３】
本実施の形態に係る導電用アルミニウム合金線は、その耐熱温度が200〜300℃、好ましくは230〜280℃となるように調整される。ここで言う耐熱温度は、その温度条件で1時間保持した時の強度が初期の強度に対して90％以上となる条件を満足する温度を示している。耐熱温度を200〜300℃に規定したのは、耐熱温度が200℃未満だと、導電用アルミニウム合金線の耐熱性が不十分となるためである。また、耐熱温度が300℃を超える場合、導電用アルミニウム合金線の導電率が著しく低下するためである。
【００３４】
本実施の形態に係る導電用アルミニウム合金線は、その直径がφ0.1ｍｍ以下（又は断面積が0.1ｍｍ2以下）となるように調整される。ここで、直径をφ0.1ｍｍ以下（又は断面積を0.1ｍｍ2以下）に規定したのは、直径がφ0.1ｍｍ（又は断面積が0.1ｍｍ2）を超えると、極細ケーブル用のアルミ導体として好ましくないためである。
【００３５】
本実施の形態に係る導電用アルミニウム合金線は、例えば、以下に示す手順で製造される。
【００３６】
先ず、純度が99.95％以上の純アルミニウム、Ｃｕ、Ｚｒ（又はＳｉ）を溶解し、
Ａｌが主成分であり、
Ｃｕを0.3〜10.0重量％、
Ｚｒを0.01〜1.0重量％（又はＳｉを0.02〜2.0重量％）、
の割合で含む合金溶湯が溶解製造される（溶解製造ステップ）。ここで、合金溶湯の溶解製造に用いる純アルミニウムの純度を99.95％以上と規定したのは、純度が99.95％未満だと、最終的に得られる導電用アルミニウム合金線の導電率が53％IACS未満となるためである。言い換えると、純アルミニウムは、0.05重量％未満であれば不可避不純物を含んでいてもよい。
【００３７】
次に、その合金溶湯を鋳型内に流し込んで鋳込みを行い、アルミニウム合金鋳造体（アルミ荒引き線）が作製される（鋳造ステップ）。アルミニウム合金鋳造体におけるＡｌ以外の構成元素は、アルミニウム合金のマトリックス中に固溶分散される。これによって、マトリックスが各構成元素で固溶強化され、純アルミニウムと比較して強度が向上される。アルミニウム合金鋳造体の作製は、連続鋳造設備を用いて行うことが好ましいが、バッチ式の鋳造設備を用いてもよい。
【００３８】
次に、得られたアルミニウム合金鋳造体に伸線加工が施される（線材形成ステップ）。これによって、最終製品と同形状（又はほぼ同形状）の、本実施の形態に係る導電用アルミニウム合金線（線材）が得られる。伸線加工は、減面加工工程と熱処理工程を含んでおり、必要に応じて多段階にわたって繰り返し行われる。線材の引張強さが260〜340MPaとなるように、また、最終的に得られた線材の直径がφ0.1ｍｍ以下（又は断面積が0.1ｍｍ2以下）となるように、アルミニウム合金鋳造体に対する減面加工の減面率及び熱処理条件が調整される。
【００３９】
本実施の形態に係る導電用アルミニウム合金は、Ａｌの特長である軽量性、良好な導電性を維持しつつ、伸びを低下させることなく（良好な伸びを保ったまま）、十分な引張強さが得られ、かつ、耐熱性を向上させることができるように、添加元素であるＣｕ、Ｚｒ（又はＳｉ）の含有量の調整を行っている。
【００４０】
これによって、本実施の形態に係る導電用アルミニウム合金を用いた導電用アルミニウム合金線は、純アルミ線と比較してほとんど遜色がない導電率を有し（導電率：53〜62％IACS）、純アルミ線よりも高強度で十分な引張強さを有し（引張強さ：260〜340MPa）、かつ、高い耐熱性を有する（耐熱温度：200〜300℃）。
【００４１】
この導電用アルミニウム合金線は、携帯用機器や医療用機器などの配線材のケーブル導体、特に、自動車のエンジンやモータなどの近傍に布設され、高温に晒される配線材のケーブル導体として好適である。また、この導電用アルミニウム合金線は、その他にも、電線や、電磁石、モータ、又はその他のアッセンブリに用いられる巻線などに好適である。
【００４２】
本実施の形態に係る導電用アルミニウム合金においては、Ｚｒ又はＳｉのいずれか一方を含んだAl-Cu系合金について説明を行ったが、特にこれに限定するものではない。例えば、Ｚｒを0.01〜1.0重量％、かつ、Ｓｉを0.02〜2.0重量％の割合で含んだAl-Cu系合金であってもよい。
【００４３】
次に、本発明の他の実施の形態を添付図面に基づいて説明する。
【００４４】
（第２の実施形態）
前述した第１の実施形態に係る導電用アルミニウム合金は、Al-Cu-Zr（又はAl-Cu-Si）系合金で構成されるものであった。
【００４５】
これに対して、本発明の他の好適一実施の形態に係る導電用アルミニウム合金は、第１の実施形態に係る導電用アルミニウム合金におけるＣｕの代わりにＭｇを用いたものであり、Al-Mg-Zr（又はAl-Mg-Si）系合金で構成されるものである。
【００４６】
より具体的には、本実施の形態に係る導電用アルミニウム合金は、
Ｍｇを0.3〜10.0重量％、好ましくは0.3〜5.0重量％、より好ましくは0.3〜2.0重量％、
Ｚｒを0.01〜1.0重量％、好ましくは0.01〜0.5重量％、より好ましくは0.01〜0.1重量％（又はＳｉを0.02〜2.0重量％、好ましくは0.02〜1.0重量％、より好ましくは0.05〜0.5重量％）の割合で含有し、
残部が主成分であるＡｌと不可避不純物、
で構成されるものである。
【００４７】
最良の形態の導電用アルミニウム合金は、
Ｍｇを1.0重量％、
Ｚｒを0.02重量％（又はＳｉを0.1重量％）の割合で含有し、
残部が主成分であるＡｌと不可避不純物、
で構成されるものである。
【００４８】
ここで、Ｍｇ含有量を0.3〜10.0重量％に規定したのは、Ｍｇ含有量が0.3重量％未満だと、引張強さの向上効果が十分に得られないためである。また、Ｍｇ含有量が10.0重量％を超えると、導電率が著しく低下すると共に、合金密度が高くなりすぎるためである。
【００４９】
本実施の形態に係る導電用アルミニウム合金を用いた導電用アルミニウム合金線は、Al-Mg-Zr（又はAl-Mg-Si）系合金、好ましくはAl-0.3〜10.0重量％Mg-0.01〜1.0重量％Zr（又はAl-0.3〜10.0重量％Mg-0.02〜2.0重量％Si）系合金で構成され、引張強さが250〜310MPa、好ましくは250〜300MPa、導電率が53〜62％IACS、好ましくは53〜58％IACSのものである。
【００５０】
本実施の形態に係る導電用アルミニウム合金線の製造方法の手順は、第１の実施形態に係る導電用アルミニウム合金線を製造する際に、Ｃｕの代わりにＭｇを用いる以外は、同じとされる。
【００５１】
本実施の形態に係る導電用アルミニウム合金及び導電用アルミニウム合金線においても、第１の実施形態に係る導電用アルミニウム合金及び導電用アルミニウム合金線と同様の効果が得られる。
【００５２】
本実施の形態に係る導電用アルミニウム合金においては、Ｚｒ又はＳｉのいずれか一方を含んだAl-Mg系合金について説明を行ったが、特にこれに限定するものではない。例えば、Ｚｒを0.01〜1.0重量％、かつ、Ｓｉを0.02〜2.0重量％の割合で含んだAl-Mg系合金であってもよい。
【００５３】
（第３の実施形態）
前述した第１の実施形態に係る導電用アルミニウム合金は、Al-Cu-Zr（又はAl-Cu-Si）系合金で構成され、また、前述した第２の実施形態に係る導電用アルミニウム合金は、Al-Mg-Zr（又はAl-Mg-Si）系合金で構成されるものであった。
【００５４】
これに対して、本発明の別の好適一実施の形態に係る導電用アルミニウム合金は、ＣｕとＭｇを両方含むものであり、Al-Cu-Mg-Zr（又はAl-Cu-Mg-Si）系合金で構成されるものである。
【００５５】
より具体的には、本実施の形態に係る導電用アルミニウム合金は、
ＣｕとＭｇを合計0.3〜10.0重量％、好ましくは0.3〜5.0重量％、より好ましくは0.3〜2.0重量％、
Ｚｒを0.01〜1.0重量％、好ましくは0.01〜0.5重量％、より好ましくは0.01〜0.1重量％（又はＳｉを0.02〜2.0重量％、好ましくは0.02〜1.0重量％、より好ましくは0.05〜0.5重量％）の割合で含有し、
残部が主成分であるＡｌと不可避不純物、
で構成されるものである。
【００５６】
最良の形態の導電用アルミニウム合金は、
Ｃｕを3.0重量％、
Ｍｇを1.0重量％、
Ｚｒを0.02重量％（又はＳｉを0.1重量％）の割合で含有し、
残部が主成分であるＡｌと不可避不純物、
で構成されるものである。
【００５７】
本実施の形態に係る導電用アルミニウム合金を用いた導電用アルミニウム合金線は、Al-Cu-Mg-Zr（又はAl-Cu-Mg-Si）系合金、好ましくはAl-0.3〜10.0重量％(Cu＋Mg)-0.01〜1.0重量％Zr（又はAl-0.3〜10.0重量％(Cu＋Mg)-0.02〜2.0重量％Si）系合金で構成され、引張強さが250〜340MPa、好ましくは260〜320MPa、導電率が53〜62％IACS、好ましくは53〜58％IACSのものである。
【００５８】
本実施の形態に係る導電用アルミニウム合金線の製造方法の手順は、第１の実施形態に係る導電用アルミニウム合金線を製造する際に、Ｃｕの代わりにＣｕとＭｇの両方を用いる以外は、同じとされる。
【００５９】
本実施の形態に係る導電用アルミニウム合金及び導電用アルミニウム合金線においても、第１の実施形態に係る導電用アルミニウム合金及び導電用アルミニウム合金線と同様の効果が得られる。
【００６０】
本実施の形態に係る導電用アルミニウム合金においては、Ｚｒ又はＳｉのいずれか一方を含んだAl-Cu-Mg系合金について説明を行ったが、特にこれに限定するものではない。例えば、Ｚｒを0.01〜1.0重量％、かつ、Ｓｉを0.02〜2.0重量％の割合で含んだAl-Cu-Mg系合金であってもよい。
【００６１】
以上、本発明は、上述した実施の形態に限定されるものではなく、他にも種々のものが想定されることは言うまでもない。
【００６２】
次に、本発明を実施例に基づいて説明するが、本発明はこの実施例に限定されるものではない。
【実施例】
【００６３】
（実施例１）
化学組成がAl-3.0Cu-0.02Zr（単位は重量％）のアルミ合金溶湯を用いて、直径がφ9.5ｍｍの荒引き線を鋳造により作製した。この荒引き線に断面減少率が90％の減面加工を施して伸線し、直径がφ3.0ｍｍの線材を作製した。この線材に250〜350℃×約1時間の熱処理を施した後、再び減面加工を施し、直径がφ0.04ｍｍの導電用アルミニウム合金線を作製した（試料１）。
【００６４】
（実施例２）
化学組成がAl-3.0Cu-0.1Si（単位は重量％）のアルミ合金溶湯を用いる以外は、実施例１と同様にして、直径がφ0.04ｍｍの導電用アルミニウム合金線を作製した（試料２）。
【００６５】
（実施例３）
化学組成がAl-1.0Mg-0.02Zr（単位は重量％）のアルミ合金溶湯を用いる以外は、実施例１と同様にして、直径がφ0.04ｍｍの導電用アルミニウム合金線を作製した（試料３）。
【００６６】
（実施例４）
化学組成がAl-1.0Mg-0.1Si（単位は重量％）のアルミ合金溶湯を用いる以外は、実施例１と同様にして、直径がφ0.04ｍｍの導電用アルミニウム合金線を作製した（試料４）。
【００６７】
（従来例１）
純度が99.95％の純アルミニウム溶湯を用いる以外は、実施例１と同様にして、直径がφ0.04ｍｍの導電用アルミニウム線を作製した（試料５）。
【００６８】
（比較例１）
化学組成がAl-3.0Cu（単位は重量％）のアルミ合金溶湯を用いる以外は、実施例１と同様にして、直径がφ0.04ｍｍの導電用アルミニウム合金線を作製した（試料６）。
【００６９】
（比較例２）
化学組成がAl-1.0Mg（単位は重量％）のアルミ合金溶湯を用いる以外は、実施例１と同様にして、直径がφ0.04ｍｍの導電用アルミニウム合金線を作製した（試料７）。
【００７０】
試料１〜７について、導電率（％IACS）、室温（20℃）での引張強さ（MPa）、及び耐熱性の評価を行った。その評価結果を表１に示す。
【００７１】
ここで、耐熱性は、各試料に対して250℃×1時間の熱処理を行った後の引張強さと各試料の室温（20℃）での引張強さの比（熱処理後の引張強さ×100/熱処理前の引張強さ）によって評価を行った。この引張強さの比が95％を超えるものを非常に良好（◎）、90％〜95％未満を良好（○）、70％〜90％未満を不十分（△）、70％未満を不足（×）とした。
【００７２】
【表１】
2006176832.tif 000002
【００７３】
表１に示すように、純アルミニウムで構成される試料５は、61〜62％IACSという高い導電率が得られるものの、引張強さが220〜240MPaと低く、また、耐熱性は完全に不足していた。
【００７４】
これに対して、本発明の導電用アルミニウム合金で構成される試料１，２及び試料３，４は、純アルミニウムとほぼ変わらない良好な導電率（55〜56％IACS）を有しつつ、純アルミニウムよりも大幅に高い引張強さを有し（280〜320MPa及び260〜290MPa）、かつ、耐熱性は良好又は非常に良好であった。
【００７５】
一方、試料１，２の化学組成において、第３元素であるＺｒ又はＳｉの添加がない試料６は、純アルミニウムとほぼ変わらない良好な導電率（55〜57％IACS）を有しつつ、純アルミニウムよりも大幅に高い引張強さを有する（270〜300MPa）ものの、耐熱性は未だ不十分であった。
【００７６】
また、試料３，４の化学組成において、第３元素であるＺｒ又はＳｉの添加がない試料７は、純アルミニウムとほぼ変わらない良好な導電率（55〜57％IACS）を有しつつ、純アルミニウムよりも高い引張強さを有する（250〜280MPa）ものの、耐熱性は未だ不十分であった。
【００７７】
以上、試料５と試料６の比較から、純アルミニウムに3.0重量％前後、例えば2.0〜4.0重量％の割合でＣｕを含有させることで、導電率をほとんど低下させることなく引張強さを大幅に向上させることができ、また、耐熱性も僅かながら向上させることができることが確認された。同様に、試料５と試料７の比較から、純アルミニウムに1.0重量％前後、例えば0.5〜2.0重量％の割合でＭｇを含有させることで、導電率をほとんど低下させることなく引張強さを向上させることができ、また、耐熱性も僅かながら向上させることができることが確認された。
【００７８】
また、試料１，２と試料６の比較（又は試料３，４と試料７の比較）から、第３元素として、0.02重量％前後、例えば、0.01〜0.1重量％の割合でＺｒ（又は0.1重量％前後、例えば、0.05〜0.5重量％の割合でＳｉ）を含有させることで、引張強さを更に向上させることができ、また、耐熱性も大幅に向上させることができることが確認された。
【００７９】
さらに、試料１と試料２、及び試料３と試料４の比較から、第３元素としてはＳｉよりもＺｒの方が、より少ない添加量で引張強さ及び耐熱性を向上させることができることが確認された。また、Ｚｒは、非常に少ない添加量で耐熱性を大幅に向上させることができることが確認された。